【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
長手方向に平行な吸収軸を有する長尺状の偏光子と、透明フィルムの光学的異方性を低下する化合物及び透明フィルムのＲthの波長分散ΔＲth＝｜Ｒth(400)−Ｒth(700)｜を低下させる波長分散調整剤を含有し、長手方向に直交または平行である遅相軸を有し、フィルム面内のレターデーション値Ｒeおよびフィルム膜厚方向のレターデーション値Ｒthが式（ｉ）（ii）をみたす厚さ４０〜１８０μｍの長尺状の透明フィルムとが、ロールツーロールにより張り合わせて積層されていることを特徴とする長尺状偏光板。
（ｉ）０≦Ｒe(630)≦１０
（ii）｜Ｒth(630)｜≦２０
［式中、Ｒe(λ)は波長λｎｍにおける正面レターデーション値（単位：ｎｍ）、Ｒth(λ)は波長λｎｍにおける膜厚方向のレターデーション値（単位：ｎｍ）である。］
【請求項２】
前記偏光子の吸収軸と前記透明フィルムの遅相軸との直交または平行との軸ズレ角度が１０度以内であることを特徴とする請求項１に記載の長尺状偏光板。
【請求項３】
前記光学的異方性を低下させる化合物が、一般式（１）〜（３）のいずれかで表される化合物であることを特徴とする請求項１または２に記載の長尺状偏光板。
【化１】
2008217022.tif 000001
［式（１）中、Ｒ1aはアルキル基またはアリール基を表し、Ｒ2aおよびＲ3aはそれぞれ独立に、水素原子、アルキル基またはアリール基を表す。また、Ｒ1a、Ｒ2aおよびＲ3aの炭素原子数の総和は１０以上であり、アルキル基およびアリール基は置換基を有していてもよい。］
【化２】
2008217022.tif 000002
［式（２）中、Ｒ4aおよびＲ5aはそれぞれ独立にアルキル基またはアリール基を表す。また、Ｒ4aおよびＲ5aの炭素原子数の総和は１０以上であり、アルキル基およびアリール基は置換基を有していてもよい。］
【化３】
2008217022.tif 000003
［式（３）中、Ｒ1dはアルキル基またはアリール基を表し、Ｒ2dおよびＲ3dはそれぞれ独立に水素原子、アルキル基またはアリール基を表す。また、アルキル基およびアリール基は置換基を有していてもよい。］
【請求項４】
前記透明フィルムが前記光学的異方性を低下させる化合物を、下記式（iv）、（v）をみたす範囲で含有することを特徴とする請求項１〜３のいずれかに記載の長尺状偏光板。
（iv）（Ｒth（Ａ）−Ｒth（０））／Ａ≦−１．０
（v）０．０１≦Ａ≦３０
ここで、
Ｒth（Ａ）：光学的異方性を低下させる化合物をＡ％含有したフィルムのＲth（ｎｍ）
Ｒth（０）：光学的異方性を低下させる化合物を含有しないフィルムのＲth（ｎｍ）
Ａ：フィルム原料ポリマーの質量を１００としたときの化合物の質量（％）
【請求項５】
前記波長分散調整剤が、一般式（１０１）で表されるベンゾトリアゾール系化合物または一般式（１０２）で表されるベンゾフェノン系化合物または一般式（１０３）で表されるシアノ基を含む化合物であることを特徴とする請求項１〜４のいずれかに記載の長尺状偏光板。
一般式（１０１）  Ｑ1−Ｑ2−ＯＨ
（式中、Ｑ1は含窒素芳香族ヘテロ環、Ｑ2は芳香族環を表す。）
一般式（１０２）
【化４】
2008217022.tif 000004
（式中、Ｑ1およびＱ2はそれぞれ独立に芳香族環を表す。ＸはＮＲ（Ｒは水素原子または置換基を表す。）、酸素原子または硫黄原子を表す。）
一般式（１０３）
【化５】
2008217022.tif 000005
（式中、Ｑ1およびＱ2はそれぞれ独立に芳香族環を表す。Ｘ1およびＸ2は水素原子または置換基を表し、少なくともどちらか１つはシアノ基、カルボニル基、スルホニル基、芳香族ヘテロ環を表す。）
【請求項６】
前記透明フィルムが前記波長分散調整剤を、下記式（vii）、（viii）をみたす範囲で少なくとも一種含有すること特徴とする請求項１〜５のいずれかに記載の長尺状偏光板。
（vii）（ΔＲth（Ｂ）−ΔＲth（０））／Ｂ≦−２．０
（viii）０．０１≦Ｂ≦３０
ここで、
ΔＲth（Ｂ）：波長分散調整剤をＢ％含有したフィルムのΔＲth（ｎｍ）
ΔＲth（０）：波長分散調整剤を含有しないフィルムのΔＲth（ｎｍ）
Ｂ：フィルム原料ポリマーの重量を１００としたときの化合物の重量（％）
【請求項７】
ＶＡまたはＩＰＳ型液晶表示装置用であることを特徴とする請求項１〜６のいずれかに記載の長尺状偏光板。
【請求項８】
２５℃６０％ＲＨにおける４００〜７００ｎｍの単板透過率ＴＴ、平行透過率ＰＴ、直交透過率ＣＴ、偏光度Ｐが下記式（ａ）〜（ｄ）の少なくとも１つ以上を満たすことを特徴とする請求項１〜７のいずれかに記載の長尺状偏光板。
（ａ）４０．０≦ＴＴ≦４５．０
（ｂ）３０．０≦ＰＴ≦４０．０
（ｃ）ＣＴ≦２．０
（ｄ）９５．０≦Ｐ
【請求項９】
波長λにおける直交透過率をＴ(λ)としたときに、Ｔ(380)、Ｔ(410)、Ｔ(700)が下記式（ｅ）〜（ｇ）の少なくとも１つ以上を満たすことを特徴とする請求項１〜８のいずれかに記載の長尺状偏光板。
（ｅ）Ｔ(380)≦２．０
（ｆ）Ｔ(410)≦１．０
（ｇ）Ｔ(700)≦０．５
【請求項１０】
６０℃９５％ＲＨの条件下に５００時間静置した場合の４００〜７００ｎｍの直交透過率の変化量ΔＣＴ、偏光度変化量ΔＰが下記式（ｈ）、（ｉ）の少なくとも１つ以上を満たすことを特徴とする請求項１〜９のいずれかに記載の長尺状偏光板。
（ｈ）−６．０≦ΔＣＴ≦６．０
（ｉ）−１０．０≦ΔＰ≦０．０
（ただし、変化量とは試験後測定値から試験前測定値を差し引いた値を示す）
【請求項１１】
６０℃９０％ＲＨの条件下に５００時間静置した場合の４００〜７００ｎｍの直交透過率の変化量ΔＣＴ、偏光度変化量ΔＰが下記式（ｊ）、（ｋ）の少なくとも１つ以上を満たすことを特徴とする請求項１〜１０のいずれかに記載の長尺状偏光板。
（ｊ）−３．０≦ΔＣＴ≦３．０
（ｋ）−５．０≦ΔＰ≦０．０
【請求項１２】
８０℃の条件下に５００時間静置した場合の４００〜７００ｎｍの直交透過率の変化量ΔＣＴ、偏光度変化量ΔＰが下記式（ｌ）、（ｍ）の少なくとも１つ以上を満たすことを特徴とする請求項１〜１１のいずれかに記載の長尺状偏光板。
（ｌ）−３．０≦ΔＣＴ≦３．０
（ｍ）−２．０≦ΔＰ≦０．０
【請求項１３】
請求項１〜１２のいずれかに記載の偏光板の透明フィルムに、下記式（iii）をみたす光学異方性層を設けて光学補償フィルム一体型としたことを特徴とする長尺状偏光板。
（iii）Ｒe(630)＝０〜２００（ｎｍ）かつ｜Ｒth(630)｜＝０〜４００（ｎｍ）
【請求項１４】
前記光学異方性層がディスコティック液晶性化合物を用いて形成されたことを特徴とする請求項１３に記載の長尺状偏光板。
【請求項１５】
前記光学異方性層が棒状液晶性化合物を用いて形成されたことを特徴とする請求項１３または１４に記載の長尺状偏光板。
【請求項１６】
前記光学異方性層が複屈折を持つポリマーフィルムからなることを特徴とする請求項１３〜１５のいずれかに記載の長尺状偏光板。
【請求項１７】
前記光学異方性層を形成する前記ポリマーフィルムが、ポリアミド、ポリイミド、ポリエステル、ポリエーテルケトン、ポリアミドイミドポリエステルイミド、およびポリアリールエーテルケトン、からなる群から選ばれる少なくとも一種のポリマー材料を含有することを特徴とする請求項１６に記載の長尺状偏光板。
【請求項１８】
表面にハードコート層、防眩層、反射防止層の少なくとも一層を設けたことを特徴とする請求項１〜１７のいずれかに記載の長尺状偏光板。
【請求項１９】
請求項１〜１８のいずれかに記載の長尺状偏光板から切り出したことを特徴とする偏光板。
【請求項２０】
請求項１９に記載の偏光板を用いたことを特徴とする液晶表示装置。
【請求項２１】
長尺状の偏光子と、透明フィルムの光学的異方性を低下する化合物及び透明フィルムのＲthの波長分散ΔＲth＝｜Ｒth(400)−Ｒth(700)｜を低下させる波長分散調整剤を含有して形成され、フィルム面内のレターデーション値Ｒeおよびフィルム膜厚方向のレターデーション値Ｒthが式（i）（ii）を満たす厚さ４０〜１８０μｍの長尺状の透明フィルムとを、ロールツーロールにより張り合わせることを特徴とする長尺状偏光板の製造方法。
（ｉ）０≦Ｒe(630)≦１０
（ii）｜Ｒth(630)｜≦２０
［式中、Ｒe(λ)は波長λｎｍにおける正面レターデーション値（単位：ｎｍ）、Ｒth(λ)は波長λｎｍにおける膜厚方向のレターデーション値（単位：ｎｍ）である。］
【手続補正２】
【補正対象書類名】明細書
【補正対象項目名】０００９
【補正方法】変更
【補正の内容】
【０００９】
（１）
長手方向に平行な吸収軸を有する長尺状の偏光子と、透明フィルムの光学的異方性を低下する化合物及び透明フィルムのＲthの波長分散ΔＲth＝｜Ｒth(400)−Ｒth(700)｜を低下させる波長分散調整剤を含有し、長手方向に直交または平行である遅相軸を有し、フィルム面内のレターデーション値Ｒeおよびフィルム膜厚方向のレターデーション値Ｒthが式（ｉ）（ii）をみたす厚さ４０〜１８０μｍの長尺状の透明フィルムとが、ロールツーロールにより張り合わせて積層されていることを特徴とする長尺状偏光板。
（ｉ）０≦Ｒe(630)≦１０
（ii）｜Ｒth(630)｜≦２０
［式中、Ｒe(λ)は波長λｎｍにおける正面レターデーション値（単位：ｎｍ）、Ｒth(λ)は波長λｎｍにおける膜厚方向のレターデーション値（単位：ｎｍ）である。］
（２）
前記偏光子の吸収軸と前記透明フィルムの遅相軸との直交または平行との軸ズレ角度が１０度以内であることを特徴とする（１）に記載の長尺状偏光板。
（３）
前記光学的異方性を低下させる化合物が、一般式（１）〜（３）のいずれかで表される化合物であることを特徴とする（１）または（２）に記載の長尺状偏光板。
【化１】
2008217022.tif 000006
［式（１）中、Ｒ1aはアルキル基またはアリール基を表し、Ｒ2aおよびＲ3aはそれぞれ独立に、水素原子、アルキル基またはアリール基を表す。また、Ｒ1a、Ｒ2aおよびＲ3aの炭素原子数の総和は１０以上であり、アルキル基およびアリール基は置換基を有していてもよい。］
【化２】
2008217022.tif 000007
［式（２）中、Ｒ4aおよびＲ5aはそれぞれ独立にアルキル基またはアリール基を表す。また、Ｒ4aおよびＲ5aの炭素原子数の総和は１０以上であり、アルキル基およびアリール基は置換基を有していてもよい。］
【化３】
2008217022.tif 000008
［式（３）中、Ｒ1dはアルキル基またはアリール基を表し、Ｒ2dおよびＲ3dはそれぞれ独立に水素原子、アルキル基またはアリール基を表す。また、アルキル基およびアリール基は置換基を有していてもよい。］
（４）
前記透明フィルムが前記光学的異方性を低下させる化合物を、下記式（iv）、（v）をみたす範囲で含有することを特徴とする（１）〜（３）のいずれかに記載の長尺状偏光板。
（iv）（Ｒth（Ａ）−Ｒth（０））／Ａ≦−１．０
（v）０．０１≦Ａ≦３０
（５）
前記波長分散調整剤が、一般式（１０１）で表されるベンゾトリアゾール系化合物または一般式（１０２）で表されるベンゾフェノン系化合物または一般式（１０３）で表されるシアノ基を含む化合物であることを特徴とする（１）〜（４）のいずれかに記載の長尺状偏光板。
一般式（１０１）  Ｑ1−Ｑ2−ＯＨ
（式中、Ｑ1は含窒素芳香族ヘテロ環、Ｑ2は芳香族環を表す。）
一般式（１０２）
【化４】
2008217022.tif 000009
（式中、Ｑ1およびＱ2はそれぞれ独立に芳香族環を表す。ＸはＮＲ（Ｒは水素原子または置換基を表す。）、酸素原子または硫黄原子を表す。）
一般式（１０３）
【化５】
2008217022.tif 000010
（式中、Ｑ1およびＱ2はそれぞれ独立に芳香族環を表す。Ｘ1およびＸ2は水素原子または置換基を表し、少なくともどちらか１つはシアノ基、カルボニル基、スルホニル基、芳香族ヘテロ環を表す。）
（６）
前記透明フィルムが前記波長分散調整剤を、下記式（vii）、（viii）をみたす範囲で含有すること特徴とする（１）〜（５）のいずれかに記載の長尺状偏光板。
（vii）（ΔＲth（Ｂ）−ΔＲth（０））／Ｂ≦−２．０
（viii）０．０１≦Ｂ≦３０
ここで、
ΔＲth（Ｂ）：波長分散調整剤をＢ％含有したフィルムのΔＲth（ｎｍ）
ΔＲth（０）：波長分散調整剤を含有しないフィルムのΔＲth（ｎｍ）
Ｂ：フィルム原料ポリマーの重量を１００としたときの化合物の重量（％）
（７）
ＶＡまたはＩＰＳ型液晶表示装置用であることを特徴とする（１）〜（６）のいずれかに記載の長尺状偏光板。
（８）
２５℃６０％ＲＨにおける４００〜７００ｎｍの単板透過率ＴＴ、平行透過率ＰＴ、直交透過率ＣＴ、偏光度Ｐが下記式（ａ）〜（ｄ）の少なくとも１つ以上を満たすことを特徴とする（１）〜（７）のいずれかに記載の長尺状偏光板。
（ａ）４０．０≦ＴＴ≦４５．０
（ｂ）３０．０≦ＰＴ≦４０．０
（ｃ）ＣＴ≦２．０
（ｄ）９５．０≦Ｐ
（９）
波長λにおける直交透過率をＴ(λ)としたときに、Ｔ(380)、Ｔ(410)、Ｔ(700)が下記式（ｅ）〜（ｇ）の少なくとも１つ以上を満たすことを特徴とする（１）〜（８）のいずれかに記載の長尺状偏光板。
（ｅ）Ｔ(380)≦２．０
（ｆ）Ｔ(410)≦１．０
（ｇ）Ｔ(700)≦０．５
（１０）
６０℃９５％ＲＨの条件下に５００時間静置した場合の４００〜７００ｎｍの直交透過率の変化量ΔＣＴ、偏光度変化量ΔＰが下記式（ｈ）、（ｉ）の少なくとも１つ以上を満たすことを特徴とする（１）〜（９）のいずれかに記載の長尺状偏光板。
（ｈ）−６．０≦ΔＣＴ≦６．０
（ｉ）−１０．０≦ΔＰ≦０．０
（ただし、変化量とは試験後測定値から試験前測定値を差し引いた値を示す）
（１１）
６０℃９０％ＲＨの条件下に５００時間静置した場合の４００〜７００ｎｍの直交透過率の変化量ΔＣＴ、偏光度変化量ΔＰが下記式（ｊ）、（ｋ）の少なくとも１つ以上を満たすことを特徴とする（１）〜（１０）のいずれかに記載の長尺状偏光板。
（ｊ）−３．０≦ΔＣＴ≦３．０
（ｋ）−５．０≦ΔＰ≦０．０
（１２）
８０℃の条件下に５００時間静置した場合の４００〜７００ｎｍの直交透過率の変化量ΔＣＴ、偏光度変化量ΔＰが下記式（ｌ）、（ｍ）の少なくとも１つ以上を満たすことを特徴とする（１）〜（１１）のいずれかに記載の長尺状偏光板。
（ｌ）−３．０≦ΔＣＴ≦３．０
（ｍ）−２．０≦ΔＰ≦０．０
（１３）
（１）〜（１２）のいずれかに記載の偏光板の透明フィルムに、下記式（iii）をみたす光学異方性層を設けて光学補償フィルム一体型としたことを特徴とする長尺状偏光板。
（iii）Ｒe(630)＝０〜２００（ｎｍ）かつ｜Ｒth(630)｜＝０〜４００（ｎｍ）
（１４）
前記光学異方性層がディスコティック液晶性化合物を用いて形成されたことを特徴とする（１３）に記載の長尺状偏光板。
（１５）
前記光学異方性層が棒状液晶性化合物を用いて形成されたことを特徴とする（１３）または（１４）に記載の長尺状偏光板。
（１６）
前記光学異方性層が複屈折を持つポリマーフィルムからなることを特徴とする（１３）〜（１５）のいずれかに記載の長尺状偏光板。
（１７）
前記光学異方性層を形成する前記ポリマーフィルムが、ポリアミド、ポリイミド、ポリエステル、ポリエーテルケトン、ポリアミドイミドポリエステルイミド、およびポリアリールエーテルケトン、からなる群から選ばれる少なくとも一種のポリマー材料を含有することを特徴とする（１６）に記載の長尺状偏光板。
（１８）
表面にハードコート層、防眩層、反射防止層の少なくとも一層を設けたことを特徴とする（１）〜（１７）のいずれかに記載の長尺状偏光板。
（１９）
（１）〜（１８）のいずれかに記載の長尺状偏光板から切り出したことを特徴とする偏光板。
（２０）
（１９）に記載の偏光板を用いたことを特徴とする液晶表示装置。
（２１）
長尺状の偏光子と、透明フィルムの光学的異方性を低下する化合物及び透明フィルムのＲthの波長分散ΔＲth＝｜Ｒth(400)−Ｒth(700)｜を低下させる波長分散調整剤を含有して形成され、フィルム面内のレターデーション値Ｒeおよびフィルム膜厚方向のレターデーション値Ｒthが式（i）（ii）を満たす厚さ４０〜１８０μｍの長尺状の透明フィルムとを、ロールツーロールにより張り合わせることを特徴とする長尺状偏光板の製造方法。
（ｉ）０≦Ｒe(630)≦１０
（ii）｜Ｒth(630)｜≦２０
［式中、Ｒe(λ)は波長λｎｍにおける正面レターデーション値（単位：ｎｍ）、Ｒth(λ)は波長λｎｍにおける膜厚方向のレターデーション値（単位：ｎｍ）である。］
【手続補正３】
【補正対象書類名】明細書
【補正対象項目名】００１０
【補正方法】変更
【補正の内容】
【００１０】
本発明の第１の効果は、偏光板の長尺状の透明保護フィルムの面内のレターデーションＲe、膜厚方向のレターデーションＲthを低下させてほぼゼロとし、しかも長尺状の偏光子とロールツーロールで張り合わせ長尺状偏光板とすることで、軸角度のぶれが小さく、偏光板性能（特に軸角度、光り漏れ）が向上した偏光板を提供できる。本発明の第２の効果は、上記の透明フィルムを用いた光学補償フィルム、偏光板を提供し、温度や湿度という環境の変化が起きても光漏れや色味変化を起こさない、優れた液晶表示装置を提供出来る。
【手続補正４】
【補正対象書類名】明細書
【補正対象項目名】００２６
【補正方法】変更
【補正の内容】
【００２６】
（面内のレターデーションＲe）
本発明に関する透明フィルムにおいては面内のレターデーションは、０≦Ｒe(630)≦１０であることがのぞましい。
【手続補正５】
【補正対象書類名】明細書
【補正対象項目名】００２７
【補正方法】変更
【補正の内容】
【００２７】
（膜厚方向のレターデーション  Ｒth）
本発明に関する透明フィルムにおいては膜厚方向のレターデーションは、｜Ｒth(630)｜≦２０であることがのぞましい。